КЕРАМИЧЕСКАЯ МАССА ДЛЯ ИЗГОТОВЛЕНИЯ НАПОЛЬНОЙ ПЛИТКИ
CERAMIC MIXTURE FOR MAKING FLOOR TILES

Изобретение относится к области технологии силикатов и касается составов керамических масс, которые могут быть использованы для изготовления напольной плитки.
Известна керамическая масса, содержащая, мас.%: глина огнеупорная 45,0-60,0; перлит 25,0-40,0; бентонит 5,0-20,0; шлаки 2,0-6,0 [1].
Задача изобретения состоит в повышении стойкости к истиранию изделий, полученных из керамической массы.
Технический результат достигается тем, что керамическая масса для изготовления напольной плитки, включающая глину огнеупорную, вспученный молотый перлит, бентонит, дополнительно содержит молотый природный диопсид и кремнегель, при следующем соотношении компонентов, мас.%: глина огнеупорная 51,0-54,5; вспученный молотый перлит 9,0-13,0; бентонит 22,0-26,0; молотый природный диопсид 9,0-13,0; кремнегель 1,0-1,5.
В таблице приведены составы керамической массы для изготовления напольной плитки.
Таблица
Компоненты
Состав, мас.%
1
2
3
Глина огнеупорная
51,0
52,7
54,5
Вспученный молотый перлит
13,0
11,0
9,0
Бентонит
22,0
24,0
26,0
Молотый природный диопсид
13,0
11,0
9,0
Кремнегель
1.0
1,3
1,5
Истираемость, г/см<sup>2</sup>
~0,01
~0,01
~0,01
В составе керамической массы используют качественные огнеупорные глины и бентониты любых месторождений.
Компоненты дозируют в требуемых количествах. Природный диопсид и вспученный перлит по отдельности размазывают до остатка не более 2% на сетке 008, смешивают, добавляют измельченную огнеупорную глину, бентонит, кремнегель и готовят керамическую массу с влажностью 7-9%, из которой прессуют плитку полусухим способом под давлением 20 МПа. Плитку обжигают при температуре 1250-1300°С.
Источник информации
1. SU 621656, С 04 В 33/00, 1978.